(57)【要約】【課題】テーパー形状のコンクリート電柱の切断位置が変動し、切断面の径が変化してもその寸法に追従できるため簡便な装着が可能であり、直射日光や風雨に対する耐久性の高いコンクリート電柱保護キャップを提供することを目的とする。【解決手段】コンクリート電柱の頭頂部を保護するために用いられるキャップであって、シリコーンゴム組成物の硬化物からなるものであることを特徴とするシリコーンゴムキャップ。【選択図】図１
2020007824.tif 000002
【特許請求の範囲】
【請求項１】
コンクリート電柱の頭頂部を保護するために用いられるキャップであって、シリコーンゴム組成物の硬化物からなるものであることを特徴とするシリコーンゴムキャップ。
【請求項２】
デュロメーターＡ硬度計による硬度が１０〜８０のものであることを特徴とする請求項１に記載のシリコーンゴムキャップ。
【請求項３】
クレセント形引裂き強さが５ＫＮ／ｍ以上のものであることを特徴とする請求項１又は請求項２に記載のシリコーンゴムキャップ。
【請求項４】
引張り強さが３Ｍｐａ以上のものであることを特徴とする請求項１から請求項３のいずれか一項に記載のシリコーンゴムキャップ。
【請求項５】
切断時伸びが１５０％以上のものであることを特徴とする請求項１から請求項４のいずれか一項に記載のシリコーンゴムキャップ。
【請求項６】
体積抵抗率が１×１０５Ωｃｍ以上のものであることを特徴とする請求項１から請求項５のいずれか一項に記載のシリコーンゴムキャップ。
【請求項７】
厚さが０．５〜１０ｍｍのものであることを特徴とする請求項１から請求項６のいずれか一項に記載のシリコーンゴムキャップ。
【請求項８】
前記シリコーンゴム組成物が、シリコーンオイルを含むものであることを特徴とする請求項１から請求項７のいずれか一項に記載のシリコーンゴムキャップ。
【請求項９】
前記シリコーンゴム組成物が、着色顔料を含むものであることを特徴とする請求項１から請求項８のいずれか一項に記載のシリコーンゴムキャップ。
【請求項１０】
（Ａ）請求項１から請求項９のいずれか一項に記載のシリコーンゴムキャップ、及び
（Ｂ）前記シリコーンゴムキャップの下端を封止するためのシリコーンゴム接着テープ、
からなるものであることを特徴とするコンクリート電柱保護材。
【請求項１１】
（Ａ）請求項１から請求項９のいずれか一項に記載のシリコーンゴムキャップ、及び
（Ｃ）前記シリコーンゴムキャップの内側に配置されたシリコーンゴム接着剤、
からなるものであることを特徴とするコンクリート電柱保護材。
【請求項１２】
コンクリート電柱の頭頂部に請求項１から請求項９のいずれか一項に記載のシリコーンゴムキャップを装着することを特徴とするシリコーンゴムキャップの敷設方法。
【請求項１３】
請求項１０に記載のコンクリート電柱保護材の敷設方法であって、
（１）コンクリート電柱の頭頂部にシリコーンゴムキャップを装着する工程、
（２）剥離フィルムの上に未硬化のシリコーンゴムパテを塗布したシリコーンゴム接着テープを前記シリコーンゴムキャップの下端に貼付する工程、
（３）前記剥離フィルムを除去する工程、及び、
（４）前記未硬化のシリコーンゴムパテを硬化させて、テープ状のシリコーンゴム硬化物を形成することにより、前記シリコーンゴムキャップの下端を硬化封止する工程、
を含むことを特徴とするコンクリート電柱保護材の敷設方法。
【請求項１４】
請求項１１に記載のコンクリート電柱保護材の敷設方法であって、
（１）シリコーンゴムキャップの内側に未硬化のシリコーンゴム接着剤を塗布する工程、
（２）コンクリート電柱の頭頂部に前記未硬化のシリコーンゴム接着剤を塗布した前記シリコーンゴムキャップを装着する工程、及び、
（３）前記未硬化のシリコーンゴム接着剤を硬化させて、シリコーンゴム接着剤の硬化物を形成することにより、前記シリコーンゴムキャップと前記コンクリート電柱の頭頂部とを硬化接着させる工程、
を含むことを特徴とするコンクリート電柱保護材の敷設方法。
【発明の詳細な説明】
【技術分野】
【０００１】
本発明は、コンクリート電柱の頭頂部を保護するためのシリコーンゴムキャップ、該シリコーンゴムキャップを用いたコンクリート電柱保護材、及びそれらの敷設方法に関する。
【背景技術】
【０００２】
コンクリート電柱は、電車のパンタグラフに送電する架線を保持するための架線柱や、通信ケーブルを保持するための通信柱等に用いられている。コンクリート電柱としては、そのほとんどは規格品が用いられている。規格品は、外形が円錐台（テーパー状）であり、内部構造は中心部が中空になっており、外周のコンクリート肉の内部には強度を高めるために鉄筋を入れているものである。このような規格品を使用する場合には、その用途や設置場所等、現場の条件に応じて高さを調整する必要があり、この場合、規格品のコンクリート電柱を切断して用いる。
【０００３】
上述のように、規格品のコンクリート電柱を切断した場合、切断面ではコンクリート肉内部の鉄筋が露出するので、このままの状態では雨水等により鉄筋が腐食してしまう。これを防ぐため、切断したコンクリート電柱の頭頂部（切断面）には種々の防水施工を行うのが一般的である。
【０００４】
防水施工には、例えば、頭頂部にモルタルを盛り付けて切断面を保護する方法が用いられる。この方法では、材料となるモルタル自体は安価であるが、いわゆる職人ワザによるところがあるため、形状が均一にならないという問題がある。さらに、モルタルは水分が浸透しやすい上に、冬期の凍結膨張等により欠損が生じ、これがコンクリート肉内部の鉄筋の腐食を招く場合がある。
【０００５】
その他、防水施工には、頭頂部にキャップを被せるという方法もよく用いられている。特許文献１、２には、そのようなキャップとして、施工中の短絡事故を防止するために遠隔操作で取り付けられるようにキャップ外壁に鍔を備え、電柱を押圧することで取り付けを確実にするためにキャップ内壁には係止突起を備えるとともに、鳥がとまりにくいような形状としたものが開示されている。そして、キャップの材質としては、量産が容易で安価、表面が平滑で滑りが良くなることから高硬度の合成樹脂製とすることが好ましく、その一方でゴム素材は長期にわたる使用に難があるため好ましくないとされている（特許文献２）。その他、合成樹脂製のキャップであって、上部からハンマーで打ち込めるような形状としたもの（特許文献３）や、アーム及びアームタイとコンクリート柱との絶縁を目的としたもの（特許文献４）も開示されている。
【０００６】
上記特許文献には、キャップの材質についての詳細な記載はないが、一般的には頭頂部に被せるキャップとしては、塩ビ製のものが用いられている。しかし、コンクリート電柱はテーパー状であり、切断部によって径が変動する。このため寸法追従性のない塩ビのような合成樹脂製のキャップでは、必然的に被せた際に電柱とキャップとの間に隙間ができてしまう。この隙間は、シーリング剤等で埋める必要があるため、施工における効率性を低下させる。さらに、塩ビ製では、直射日光や風雨に対して耐久性が十分ではないので、定期的に交換が必要である。
【先行技術文献】
【特許文献】
【０００７】
【特許文献１】特開２００４−３００８８６号公報
【特許文献２】実開平４−３１９７４号公報
【特許文献３】実用新案登録第３０９７７８１号公報
【特許文献４】実開昭４８−１２５９２号公報
【発明の概要】
【発明が解決しようとする課題】
【０００８】
本発明は、上記問題を解決するためになされたものであり、テーパー形状のコンクリート電柱の切断位置が変動し、切断面の径が変化してもその寸法に追従できるため簡便な装着が可能であり、かつ直射日光や風雨に対する耐久性の高いコンクリート電柱保護キャップを提供することを目的とする。
【課題を解決するための手段】
【０００９】
上記課題を達成するために、本発明では、コンクリート電柱の頭頂部を保護するために用いられるキャップであって、シリコーンゴム組成物の硬化物からなるものであるシリコーンゴムキャップを提供する。
【００１０】
このようなシリコーンゴムキャップであれば、柔軟で伸縮性があるため、テーパー形状のコンクリート電柱の切断位置が変動し、切断面の径が変化してもその寸法に追従できるため簡便な装着が可能であるとともに高密着となるため取れ難いし、隙間に雨水やゴミ、虫等も入り難い。さらにシリコーン製であるため、直射日光や風雨に対する耐久性の高いものとなる。
【００１１】
この場合、デュロメーターＡ硬度計による硬度が１０〜８０のものであることが好ましい。
【００１２】
また、クレセント形引裂き強さが５ＫＮ／ｍ以上のものであることが好ましい。
【００１３】
また、引張り強さが３Ｍｐａ以上のものであることが好ましい。
【００１４】
このようなシリコーンゴムキャップであれば、コンクリート電柱への装着時にキャップが破れたりせず、また、装着後においても容易に損傷することがない。
【００１５】
また、切断時伸びが１５０％以上のものであることが好ましい。
【００１６】
このようなシリコーンゴムキャップであれば、装着時の作業性がさらに良好なものとなるし、密着度も高まる。
【００１７】
また、体積抵抗率が１×１０５Ωｃｍ以上のものであることが好ましい。
【００１８】
このようなシリコーンゴムキャップであれば、十分な電気絶縁性を有するものとなり、電柱での使用に好適である。
【００１９】
また、厚さが０．５〜１０ｍｍのものであることが好ましい。
【００２０】
このような厚さであれば、薄すぎないためにキャップとして十分な強度を有するとともに、厚すぎないために十分な柔軟性、伸縮性を確保でき、装着時の作業性がより良好なものとなる。
【００２１】
また、前記シリコーンゴム組成物が、シリコーンオイルを含むものであることが好ましい。
【００２２】
このようなものであれば、潤滑性が高くなり、装着時の作業性がさらに良好となる。
【００２３】
また、前記シリコーンゴム組成物が、着色顔料を含むものであることが好ましい。
【００２４】
このようなものであれば、周りの配線の種類によって色調を変えることが可能となり、利便性が高い。
【００２５】
さらに、本発明では、
（Ａ）上記のシリコーンゴムキャップ、及び
（Ｂ）前記シリコーンゴムキャップの下端を封止するためのシリコーンゴム接着テープ、
からなるものであるコンクリート電柱保護材を提供する。
【００２６】
また、本発明では、
（Ａ）上記のシリコーンゴムキャップ、及び
（Ｃ）前記シリコーンゴムキャップの内側に配置されたシリコーンゴム接着剤、
からなるものであるコンクリート電柱保護材を提供する。
【００２７】
このようなコンクリート電柱保護材であれば、強風その他の過酷な条件下でもキャップが外れたり、隙間に雨水その他が入ったりすることがなく、コンクリート電柱の頭頂部をより確実に保護することができる。
【００２８】
また、本発明では、コンクリート電柱の頭頂部に上記のシリコーンゴムキャップを装着するシリコーンゴムキャップの敷設方法を提供する。
【００２９】
このように、本発明のシリコーンゴムキャップは、極めて簡便かつ短時間で、コンクリート電柱に装着することができる。
【００３０】
また、本発明では、上記のコンクリート電柱保護材の敷設方法であって、
（１）コンクリート電柱の頭頂部にシリコーンゴムキャップを装着する工程、
（２）剥離フィルムの上に未硬化のシリコーンゴムパテを塗布したシリコーンゴム接着テープを前記シリコーンゴムキャップの下端に貼付する工程、
（３）前記剥離フィルムを除去する工程、及び、
（４）前記未硬化のシリコーンゴムパテを硬化させて、テープ状のシリコーンゴム硬化物を形成することにより、前記シリコーンゴムキャップの下端を硬化封止する工程、
を含むコンクリート電柱保護材の敷設方法を提供する。
【００３１】
さらに、本発明では、上記のコンクリート電柱保護材の敷設方法であって、
（１）シリコーンゴムキャップの内側に未硬化のシリコーンゴム接着剤を塗布する工程、
（２）コンクリート電柱の頭頂部に前記未硬化のシリコーンゴム接着剤を塗布した前記シリコーンゴムキャップを装着する工程、及び、
（３）前記未硬化のシリコーンゴム接着剤を硬化させて、シリコーンゴム接着剤の硬化物を形成することにより、前記シリコーンゴムキャップと前記コンクリート電柱の頭頂部とを硬化接着させる工程、
を含むコンクリート電柱保護材の敷設方法を提供する。
【００３２】
本発明のコンクリート電柱保護材は、このような方法によって、簡便かつ確実に敷設することができる。
【発明の効果】
【００３３】
以上のように、本発明のシリコーンゴムキャップであれば、柔軟で伸縮性があるため、テーパー形状のコンクリート電柱の切断位置が変動し、切断面の径が変化してもその寸法に追従できるとともに、直射日光や風雨に対する耐久性の高い、コンクリート電柱の頭頂部を保護するために用いられるシリコーンゴムキャップを提供することができる。したがって、本発明のシリコーンゴムキャップは、寸法追従性があるためにコンクリート電柱への装着の際に隙間が生じず、シーリング剤の充填を必要としないため、敷設時の作業性が良好となる。また、隙間が生じないため、雨水、ゴミ、虫等が侵入したりすることもない。さらに、本発明のシリコーンゴムキャップは耐候性に優れるため、敷設後においても長期間使用することができる。さらに、本発明のシリコーンゴムキャップに、シリコーンゴム接着テープ、又はシリコーンゴム接着剤を組み合わせてコンクリート電柱保護材とすることによって、さらに耐久性を高めることができる。また、本発明は、これらのシリコーンゴムキャップ、及びコンクリート電柱保護材の簡便な敷設方法を提供することができる。
【図面の簡単な説明】
【００３４】
【図１】本発明のシリコーンゴムキャップをコンクリート電柱に装着した場合の一例を示す概略図である。
【図２】塩ビ製キャップをコンクリート電柱に装着した場合の一例を示す概略図である。
【図３】鳥がとまりにくいような頂部形状とした本発明のシリコーンゴムキャップをコンクリート電柱に装着した場合の一例を示す概略図である。
【図４】鳥がとまりにくいような頂部形状とした本発明のシリコーンゴムキャップをコンクリート電柱に装着した場合の他の一例を示す概略図である。
【図５】本発明のコンクリート電柱保護材（第一の態様）をコンクリート電柱に装着した場合の一例を示す概略図である。
【図６】本発明のコンクリート電柱保護材（第一の態様）に用いるシリコーンゴム接着テープの概略図である。
【図７】本発明のコンクリート電柱保護材（第二の態様）の一例を示す概略図である。
【図８】実施例１における、コンクリート電柱保護材（第一の態様）をコンクリート電柱に敷設し、１か月経過したときの写真である。
【発明を実施するための形態】
【００３５】
上述のように、テーパー形状のコンクリート電柱の切断位置が変動し、切断面の径が変化してもその寸法に追従できるため簡便な装着が可能であり、直射日光や風雨に対する耐久性の高いコンクリート電柱保護キャップの開発が求められていた。
【００３６】
従来、コンクリート電柱の頭頂部を保護するためのキャップとしては、高硬度の合成樹脂製の、その中でも比較的耐候性の高い塩ビ製のものが用いられてきた。また、この種のキャップの技術開発については、作業性や安全性といった視点から、キャップの形状を改良する試みは多数行われてきたが、キャップの材質自体に着目した技術開発はほとんど行われていなかった。それゆえ材料としてはゴム製では耐久性等に劣るとの理由から、硬度が高い合成樹脂製のもが長年用いられてきた。
【００３７】
そこで、本発明者らは、上記課題について鋭意検討を重ねた結果、近年、様々な用途で用いられているシリコーンゴムを利用することによって、その他のゴムや塩ビよりも高い耐久性を有するとともに、ゴム製であるがゆえに寸法追従性が高いことから、コンクリート電柱の切断面の形状によくフィットするので必ずしもシーリング剤により隙間を充填する必要がなく、即ち、敷設時の作業性に優れたコンクリート電柱保護キャップを作製できることを見出し、本発明を完成させた。
【００３８】
即ち、本発明は、コンクリート電柱の頭頂部を保護するために用いられるキャップであって、シリコーンゴム組成物の硬化物からなるものであるシリコーンゴムキャップである。
【００３９】
以下、本発明について詳細に説明するが、本発明はこれらに限定されるものではない。
【００４０】
［シリコーンゴムキャップ］
本発明のシリコーンゴムキャップは、シリコーンゴム組成物の硬化物からなるものである。図１に本発明のシリコーンゴムキャップをコンクリート電柱の頭頂部に装着した場合の一例の概略図を示す。本発明のシリコーンゴムキャップ１は、ゴム製であるがゆえに、柔軟性、伸縮性があるため、コンクリート電柱２の切断面の径が変動する場合であっても、キャップを装着するだけでほぼ隙間なくフィットし、コンクリート肉２ａの内部の鉄筋２ｂの腐食の原因となる水分の侵入を防ぐことができる。また、切断していないコンクリート電柱の頭頂部に本発明のシリコーンゴムキャップを装着することも、当然に可能である。一方、図２に示すような、従来の塩ビ製キャップ３であると、柔軟性、伸縮性がないために、被せたキャップと切断面の間には隙間ができてしまい、この状態のままでは水分が侵入し鉄筋２ｂが腐食してしまったり、風等ですぐに外れてしまう。このため敷設時に隙間にシーリング剤４を充填するが、これが敷設時の作業性を著しく低下させる原因となる。
【００４１】
本発明のシリコーンゴムキャップは、素材がシリコーンゴムであるために、耐熱性、耐寒性、耐紫外線性に優れ、長期にわたり防水補修が不要となる。また、撥水性に優れるため、防水効果が長期間にわたって持続する。さらに、絶縁性が高いため、電柱での使用に適するとともに、万一脱落しても架線短絡事故につながる恐れが少ない。その他、シリコーンゴムは燃焼時に有毒ガスが発生しない上、無機物となるために廃棄処分の問題も少ないというメリットもある。
【００４２】
＜シリコーンゴム組成物＞
本発明のシリコーンゴムキャップに用いられるシリコーンゴム組成物は、シリコーンゴム成分（硬化してシリコーンゴムとなる成分）のみからなるものであってもよいし、その他の添加剤をさらに含むものであってもよい。また、液状であっても、ミラブル型であってもよく、一液型、二液型、三液型のいずれであってもよい。さらに、ＲＴＶ、ＬＴＶ、もしくはＨＴＶのいずれであってもよい。本発明のシリコーンゴムキャップは、このようなシリコーンゴム組成物の硬化物からなるものである。硬化方式については、後述の通りである。以下に、本発明で用いられるシリコーンゴム組成物に含まれる各成分について、さらに詳細に説明する。
【００４３】
＜＜シリコーンゴム成分＞＞
液状のシリコーンゴム成分としては特に限定はされないが、例えば、主剤であるオルガノポリシロキサン、及び硬化剤からなり、空気中の湿気により硬化するもの（縮合型液状シリコーンゴム）とすることができる。この場合、硬化剤としては、例えば、脱酢酸型、脱アルコール型、脱オキシム型、脱アミン型、脱アミド型、脱アミノキシ型、脱アセトン型、脱水素型、脱水型のもの等が挙げられる。また、シリコーンゴム成分は、主剤としてビニル基含有オルガノポリシロキサン、架橋剤としてハイドロジェンオルガノポリシロキサンからなり、ヒドロシリル化反応によって硬化するもの（付加型液状シリコーンゴム）とすることもできる。
【００４４】
ミラブル型のシリコーンゴム成分としては特に限定はされないが、例えば、シリコーン生ゴムを主成分とし、加硫剤を使用時に添加することにより加熱硬化するもの（ＨＴＶシリコーンゴム）とすることができる。この場合、主成分の生ゴムとしては、例えば、ジメチルシリコーン生ゴム（ＭＱ）、メチルビニルシリコーン生ゴム（ＶＭＱ）、メチルフェニルビニルシリコーン生ゴム（ＰＶＭＱ）、もしくはフロロシリコーン生ゴム（ＦＶＭＱ）とすることができ、加硫剤としては、有機過酸化物、脂肪酸アゾ化合物、硫黄、有機塩等とすることができる。その他にも、ミラブル型のシリコーンゴム成分としては、液状の場合と同様、主剤としてビニル基含有オルガノポリシロキサン、架橋剤（加硫剤）としてハイドロジェンオルガノポリシロキサンからなり、ヒドロシリル化反応によって硬化するもの（付加型液状シリコーンゴム）とすることもできる。
【００４５】
＜＜その他の添加剤＞＞
本発明に用いるシリコーンゴム組成物には、以下に説明するように、必要に応じて、充填剤、分散剤、難燃剤、ヒドロシリル化触媒、シリコーンオイル、着色顔料等を配合することができるが、配合できる添加剤は、これらに限定はされない。
【００４６】
無機質充填剤としては、例えば、ヒュームドシリカ；結晶性シリカ；沈降性シリカ；中空フィラー；シルセスキオキサン；ヒュームド二酸化チタン；酸化マグネシウム；酸化亜鉛；酸化鉄；水酸化アルミニウム；炭酸マグネシウム；炭酸カルシウム；炭酸亜鉛；層状マイカ；カーボンブラック；ケイ藻土；ガラス繊維等が挙げられ、また、これらの無機質充填剤を、オルガノアルコキシシラン化合物、オルガノクロロシラン化合物、オルガノシラザン化合物、低分子量シロキサン化合物等の有機珪素化合物により表面疎水化処理したもの、シリコーンゴムパウダー、シリコーンレジンパウダー等が挙げられる。これらの任意成分は、一種単独で用いても二種以上を併用してもよい。
【００４７】
分散剤としては、充填材用分散剤として各種アルコキシシラン、特にフェニル基含有アルコキシシラン及びその加水分解物、ジフェニルシランジオール、カーボンファンクショナルシラン、シラノール基含有低分子シロキサンなどの熱硬化型のシリコーンゴム組成物における公知の充填材や添加剤を添加することができる。
【００４８】
難燃剤は、難燃性を付与するために添加される。該難燃剤は公知のものを全て使用することができ、特に制限されない。該難燃剤としては、例えば、ホスファゼン化合物、シリコーン化合物、モリブデン酸亜鉛担持タルク、モリブデン酸亜鉛担持酸化亜鉛、水酸化アルミニウム、水酸化マグネシウム、酸化モリブデン等が挙げられる。
【００４９】
ヒドロシリル化触媒は、ビニル基含有オルガノポリシロキサンのアルケニル基とオルガノハイドロジェンポリシロキサンのケイ素原子結合水素原子（ＳｉＨ基）とをヒドロシリル化付加反応させる触媒である。ヒドロシリル化触媒としては、白金族金属系触媒が挙げられ、白金族金属の単体とその化合物が例示される。これには従来、付加反応硬化型シリコーンゴム組成物の触媒として公知のものが使用できる。例えば、シリカ、アルミナ、又はシリカゲルのような担体に吸着させた粒子状白金金属、塩化第二白金、塩化白金酸、塩化白金酸６水塩のアルコール溶液等の白金触媒、パラジウム触媒、ロジウム触媒等が挙げられるが、白金又は白金化合物（白金触媒）が好ましい。
【００５０】
シリコーンオイルとしては、ジメチルポリシロキサン、トリストリメチルシロキシメチルシラン、カプリリルメチコン、フェニルトリメチコン、テトラキストリメチルシロキシシラン、メチルフェニルポリシロキサン，メチルヘキシルポリシロキサン、メチルハイドロジェンポリシロキサン、ジメチルシロキサン・メチルフェニルシロキサン共重合体等の低粘度から高粘度の直鎖或いは分岐状のオルガノポリシロキサン、オクタメチルシクロテトラシロキサン、デカメチルシクロペンタシロキサン、ドデカメチルシクロヘキサシロキサン，テトラメチルテトラハイドロジェンシクロテトラシロキサン、テトラメチルテトラフェニルシクロテトラシロキサン等の環状オルガノポリシロキサン、アミノ変性オルガノポリシロキサン、ピロリドン変性オルガノポリシロキサン、ピロリドンカルボン酸変性オルガノポリシロキサン、高重合度のガム状ジメチルポリシロキサン、ガム状アミノ変性オルガノポリシロキサン、ガム状のジメチルシロキサン・メチルフェニルシロキサン共重合体等のシリコーンゴム、及びシリコーンガムやゴムの環状オルガノポリシロキサン溶液、トリメチルシロキシケイ酸、トリメチルシロキシケイ酸の環状シロキサン溶液、ステアロキシリコーン等の高級アルコキシ変性シリコーン、高級脂肪酸変性シリコーン、アルキル変性シリコーン、長鎖アルキル変性シリコーン、アミノ酸変性シリコーン、フッ素変性シリコーン、シリコーン樹脂及びシリコーンレジンの溶解物等が挙げられる。
【００５１】
本発明のシリコーンゴムキャップが、上記のようなシリコーンオイルを含むシリコーンゴム組成物の硬化物からなるものであれば、シリコーンオイルがブリードすることによってキャップの潤滑性が高くなり、装着時の作業性がさらに良好となる。
【００５２】
本発明においては、着色顔料も使用することができる。本発明に使用する着色顔料としては、例えば、カーボンブラック、酸化第二鉄（ベンガラ）、黄色酸化鉄、オーカー、群青、コバルトグリーン等の無機系顔料が使用でき、有機系着色顔料としては、例えば、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等が例示できる。
【００５３】
本発明のシリコーンゴムキャップが、上記のような着色顔料を含むシリコーンゴム組成物の硬化物からなるものであれば、周りの配線の種類によって色調を変えることが可能となり、電柱の種類を見分ける等に利用できる。
【００５４】
＜シリコーンゴムキャップの物性値＞
本発明のシリコーンゴムキャップは、コンクリート電柱への装着時の作業性、及び装着後の使用環境における耐久性、安全性等の観点から、以下のような物性値を有するものであることが好ましい。
【００５５】
本発明のシリコーンゴムキャップは、デュロメーターＡ硬度計による硬度が好ましくは１０〜８０、より好ましくは１５〜７０、さらに好ましくは２０〜６０のものである。デュロメーターＡ硬度計による硬度が１０以上であれば、敷設後に外的要因により損傷する恐れが少なく、８０以下であれば、柔軟性があるため、寸法追従性のあるもの、すなわち、装着時の作業性が良好なものとなるとともに、密着性も良好となる。
【００５６】
また、本発明のシリコーンゴムキャップは、クレセント形引裂き強さが好ましくは５ＫＮ／ｍ以上、より好ましくは１０ＫＮ／ｍ以上、さらに好ましくは１５ＫＮ／ｍ以上のものである。クレセント形引裂き強さは高ければ高い程よいが５ＫＮ／ｍ以上のものであれば、コンクリート電柱への装着時に、例えば鋭利な障害物等が接触した場合にも、破れにくいものとなる。
【００５７】
また、本発明のシリコーンゴムキャップは、引張り強さは高ければ高い程よいが好ましくは３Ｍｐａ以上、より好ましくは９Ｍｐａ以上、さらに好ましくは１５Ｍｐａ以上のものである。３Ｍｐａ以上のものであれば、コンクリート電柱への装着時にキャップを引っ張って伸ばしても破れにくいものになる。
【００５８】
また、本発明のシリコーンゴムキャップは、切断時伸びが好ましくは１５０％以上、より好ましくは３００％以上、さらに好ましくは５００％以上のものである。切断時伸びは高ければ高い程よいが１５０％以上のものであれば、本発明のシリコーンゴムキャップを、これよりも大きな径の切断面にも容易に装着することができる。
【００５９】
また、本発明のシリコーンゴムキャップは、体積抵抗率が好ましくは１×１０５Ωｃｍ以上、より好ましくは１×１０10Ωｃｍ以上、さらに好ましくは１×１０１２Ωｃｍ以上、とりわけ１×１０14Ωｃｍ以上のものである。体積抵抗率は高ければ高い程よいが１×１０５Ωｃｍ以上のものであれば、十分な電気絶縁性を有するため、電柱という使用環境に適しているし、本発明のシリコーンゴムキャプが万が一何らかの外的要因によりコンクリート電柱から脱落し、高圧の電気設備等と接触した場合にも、容易に短絡することはない。
【００６０】
また、本発明のシリコーンゴムキャップは、好ましくは厚さが０．５〜１０ｍｍ、より好ましくは１〜５ｍｍ、さらに好ましくは１．５〜４ｍｍである。厚さが０．５〜１０ｍｍのものであれば、薄すぎないためにキャップとして十分な強度を有するとともに、厚すぎないために十分な柔軟性を確保でき、装着時の作業性が良好なものとなる。
【００６１】
＜本発明のシリコーンゴムキャップのその他の態様＞
本発明のシリコーンゴムキャップは、上述の態様のみでなく、以下のような態様を加えることができる。例えば、施工中の短絡事故を防止するために遠隔操作で取り付けられるようにキャップ外壁に鍔を備えたものとすること、電柱を押圧することで取り付けを確実にするためにキャップ内壁には係止突起を備えること、鳥がとまりにくいような頂部形状とすること、等が可能である。
【００６２】
鳥がとまりにくいような頂部形状は、例えば、図３のように、キャップの頂部に突起状の形状物５を配置したり、もしくは、図４のように、突起状形状を複数有する形状物６を配置したりすることで形成できる。突起状形状を複数持たせる場合には、それぞれの突起状形状の長さが異なるものとすることが、鳥害防止の観点からより好ましい。また、突起状形状は、キャップ全体に配置してもよいし、キャップの一部分にのみ配置してもよい。突起状形状の数は特に限定はされないが、１〜数万本程度とすることが、加工時の効率性及び鳥害防止効果の観点から好ましい。
【００６３】
このような形状物を本発明のシリコーンゴムキャップの頂部に配置するための方法としては特に限定はされないが、例えば、１本以上の突起状形状を有するシート状の、全体がシリコーンゴム製の成型物をシーラント又はパッチテープ等でキャップの頂部に取り付ける方法、もしくはシリコーンゴム製のシートに、金属製、もしくはポリカーボネート等の硬度の高い樹脂製の釘状物を裏側から挿入する等して固定した後、当該シートをシーラント又はパッチテープ等でキャップの頂部に取り付ける方法等が挙げられる。この場合、シリコーンゴム製のシートの厚さは１ｍｍ以下であることが、キャップ頂部の形状（即ち、ドーム型形状）への追従性の観点から好ましい。また、シートに切れ目を入れてキャップ頂部の形状に追従しやすくしたり、シート自体を予めドーム状に成形しておいてもよい。
【００６４】
また、上記のようなシート状成型物を別途取り付ける方法以外にも、本発明のシリコーンゴムキャップを、突起状形状とともに同じ金型で一体成型して製造することもできる。
【００６５】
［コンクリート電柱保護材］
また、本発明では、上述のシリコーンゴムキャップに、シリコーンゴム接着テープ、又はシリコーンゴム接着剤を組み合わせることによって、さらに耐久性を向上させたコンクリート電柱保護材を提供する。以下に、コンクリート電柱保護材の態様を示す。
【００６６】
＜本発明のコンクリート電柱保護材の第一の態様＞
本発明のコンクリート電柱保護材の第一の態様は、
（Ａ）上記シリコーンゴムキャップ、及び
（Ｂ）該シリコーンゴムキャップの下端を封止するためのシリコーンゴム接着テープ、
からなるものであるコンクリート電柱保護材である。
【００６７】
図５に、本発明のコンクリート電柱保護材の第一の態様をコンクリート電柱に装着した場合の一例の概略図を示す。第一の態様は、本発明のシリコーンゴムキャップ１をコンクリート電柱２の頭頂部に装着するとともに、シリコーンゴムキャップの下端を、シリコーンゴム接着テープを用いて、テープ状のシリコーンゴム硬化物７を形成して封止するものである。上述のように、本発明のシリコーンゴムキャップのみをコンクリート電柱に装着した場合でも、寸法追従性が高いことから、内部の鉄筋の腐食の原因となる水分の侵入を従来より抑えることは可能であるが、このように封止することによって、より確実に水分の侵入を抑えることができる。
【００６８】
図６に示すように、シリコーンゴム接着テープ８としては、剥離フィルム１０の上に未硬化のシリコーンゴムパテ９を塗布したものを用いることができる。剥離フィルムとしては、特に限定はされず、既存のものを用いることができる。未硬化のシリコーンゴムパテは、パテ状であれば、上述のシリコーンゴム組成物の説明で用いたものと同様の組成物を用いることができる。
【００６９】
＜本発明のコンクリート電柱保護材の第二の態様＞
また、本発明のコンクリート電柱保護材の第二の態様は、
（Ａ）上記シリコーンゴムキャップ、及び
（Ｃ）該シリコーンゴムキャップの内側に配置されたシリコーンゴム接着剤、
からなるものであるコンクリート電柱保護材である。
【００７０】
図７に、本発明のコンクリート電柱保護材の第二の態様の一例の概略図を示す。第二の態様は、コンクリート電柱（不図示）と本発明のシリコーンゴムキャップ１との間に、シリコーンゴム接着剤１１が介在し、これがコンクリート電柱と硬化接着することによって、より確実に頭頂部を封止し、鉄筋の腐食を防ぐことができる。
【００７１】
シリコーンゴム接着剤は、液状もしくはペースト状であれば、上述のシリコーンゴム組成物の説明で用いたものと同様の組成物を用いることができる。
【００７２】
［シリコーンゴムキャップの敷設方法］
また、本発明では、コンクリート電柱の頭頂部に上記のシリコーンゴムキャップを装着するシリコーンゴムキャップの敷設方法を提供する。
【００７３】
本発明のシリコーンゴムキャップは、ゴム製であるがゆえに高い柔軟性、及び伸縮性を有する。このため、キャップの径と同じか、もしくは少し大きな径の切断面に装着することによって、キャップと電柱とを密着させることができる。このため、例えば、数種類の径のシリコーンゴムキャップを準備しておけば、テーパー形状のコンクリート電柱をいかなる箇所で切断したとしても、いずれかのキャップを装着するだけでコンクリート電柱の頭頂部を保護することができる。
【００７４】
本発明のシリコーンゴムキャップは、このように高い寸法追従性を有するため、コンクリート電柱に密着することから、既存技術である塩ビ製のキャップを用いた場合に必要なシーリング剤の充填が必ずしも必要ではないため、上述のように、極めて簡便にコンクリート電柱に装着することができる。
【００７５】
［コンクリート電柱保護材（第一の態様）の敷設方法］
また、本発明では、上記のコンクリート電柱保護材の敷設方法であって、
（１）コンクリート電柱の頭頂部に前記シリコーンゴムキャップを装着する工程、
（２）剥離フィルムの上に未硬化のシリコーンゴムパテを塗布したシリコーンゴム接着テープを上記シリコーンゴムキャップの下端に貼付する工程、
（３）上記剥離フィルムを除去する工程、及び、
（４）上記未硬化のシリコーンゴムパテを硬化させて、テープ状のシリコーンゴム硬化物を形成することにより、上記シリコーンゴムキャップの下端を硬化封止する工程、
を含むコンクリート電柱保護材の敷設方法を提供する。
【００７６】
［工程（１）］
工程（１）は、コンクリート電柱の頭頂部にシリコーンゴムキャップを装着する工程であり、上述のシリコーンゴムキャップの敷設方法と同様の方法で行うことができる。
【００７７】
［工程（２）］
工程（２）は、剥離フィルムの上に未硬化のシリコーンゴムパテを塗布したシリコーンゴム接着テープをシリコーンゴムキャップの下端に貼付する工程である。
【００７８】
シリコーンゴム接着テープとしては、コンクリート電柱保護材の第一の態様で説明したものと同様のものを用いることができる。本工程では、このようなシリコーンゴム接着テープのシリコーンゴム組成物側の面を、装着したシリコーンゴムキャップの下端の全周を覆うように貼付することができる。
【００７９】
［工程（３）］
工程（３）は、剥離フィルムを除去する工程である。尚、シリコーンゴム接着テープを何重にも巻く場合には、工程（２）と工程（３）を交互に繰り返したり、連続して行ったりすることができる。
【００８０】
［工程（４）］
工程（４）は、未硬化のシリコーンゴムパテを硬化させて、テープ状のシリコーンゴム硬化物を形成することにより、シリコーンゴムキャップの下端を硬化封止する工程である。
【００８１】
未硬化のシリコーンゴムパテを硬化させて、テープ状のシリコーンゴム硬化物を形成する場合には、上述のいかなる硬化反応も用いることができるが、常温で進行する反応によって硬化させることが現場敷設時の簡便性の面から好ましい。
【００８２】
［コンクリート電柱保護材（第二の態様）の敷設方法］
さらに、本発明では、上記のコンクリート電柱保護材の敷設方法であって、
（１）前記シリコーンゴムキャップの内側に未硬化のシリコーンゴム接着剤を塗布する工程、
（２）コンクリート電柱の頭頂部に上記未硬化のシリコーンゴム接着剤を塗布した上記シリコーンゴムキャップを装着する工程、及び、
（３）上記未硬化のシリコーンゴム接着剤を硬化させて、シリコーンゴム接着剤の硬化物を形成することにより、上記シリコーンゴムキャップと上記コンクリート電柱の頭頂部とを硬化接着させる工程、
を含むコンクリート電柱保護材の敷設方法を提供する。
【００８３】
［工程（１）］
工程（１）は、シリコーンゴムキャップの内側に未硬化のシリコーンゴム接着剤を塗布する工程である。
【００８４】
このとき、シリコーンゴム接着剤は、キャップの内側の全面に塗布してもよいし、一部分にのみ塗布してもよい。また、シリコーンゴム接着剤としては、コンクリート電柱保護材の第二の態様で説明したものと同様のものを用いることができる。
【００８５】
［工程（２）］
工程（２）は、コンクリート電柱の頭頂部に未硬化のシリコーンゴム接着剤を塗布したシリコーンゴムキャップを装着する工程であり、シリコーンゴム接着剤を塗布したシリコーンゴムキャップを用いること以外は、上述のシリコーンゴムキャップの敷設方法と同様の方法で行うことができる。
【００８６】
［工程（３）］
工程（３）は、前記未硬化のシリコーンゴム接着剤を硬化させて、シリコーンゴム接着剤の硬化物を形成することにより、前記シリコーンゴムキャップと前記コンクリート電柱の頭頂部とを硬化接着させる工程である。
【００８７】
未硬化のシリコーンゴム接着剤を硬化させて、シリコーンゴム接着剤の硬化物を形成する場合には、上述のいかなる硬化反応も用いることができるが、常温で進行する反応によって硬化させることが現場敷設時の簡便性の面から好ましい。
【実施例】
【００８８】
以下、実施例及び比較例を用いて本発明を具体的に説明するが、本発明はこれらに限定されるものではない。
【００８９】
［実施例１］
表１に示す物性値を有する、厚さ２．０ｍｍの本発明のシリコーンゴムキャップを作製し、切断したコンクリート電柱の頭頂部に装着した。このとき、シリコーンゴムキャップは容易に装着することができ、コンクリート電柱との間に隙間を生じることはなかった。次に、シリコーンゴム接着テープを用いて、シリコーンゴムキャップの下端を硬化封止して、敷設作業を完了した。敷設作業から１か月後、現物の状態を確認したところ、図８の写真に示すような状態であり、シリコーンゴムキャップは電柱にぴったりと装着されており（ぶよぶよした感じはなし）、雨中における撥水状態も写真の通り良好であり、その他、劣化や破損、鳥害等の異常も見られなかった。
【００９０】
【表１】
2020007824.tif 000003
【００９１】
以上により、本発明のシリコーンゴムキャップであれば、切断面の径の寸法に追従できるため簡便な装着が可能であり、直射日光や風雨に対する耐久性の高いコンクリート電柱保護キャップとなることが明らかになった。
【００９２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００９３】
１…シリコーンゴムキャップ、  ２…コンクリート電柱、  ２ａ…コンクリート肉、
２ｂ…鉄筋、  ３…塩ビ製キャップ、  ４…シーリング剤、  ５…突起状の形状物、
６…突起状形状を複数有する形状物、  ７…テープ状のシリコーンゴム硬化物、
８…シリコーンゴム接着テープ、  ９…未硬化のシリコーンゴムパテ、
１０…剥離フィルム、  １１…シリコーンゴム接着剤。
【図１】
2020007824.tif 000004
【図２】
2020007824.tif 000005
【図３】
2020007824.tif 000006
【図４】
2020007824.tif 000007
【図５】
2020007824.tif 000008
【図６】
2020007824.tif 000009
【図７】
2020007824.tif 000010
【図８】
2020007824.tif 000011
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
（Ａ）コンクリート電柱の頭頂部を保護するために用いられるキャップであって、シリコーンゴム組成物の硬化物からなるものであるシリコーンゴムキャップ、及び
（Ｂ）前記シリコーンゴムキャップの下端を封止するためのシリコーンゴム接着テープ、
からなるものであることを特徴とするコンクリート電柱保護材。
【請求項２】
前記シリコーンゴムキャップが、デュロメーターＡ硬度計による硬度が１０〜８０のものであることを特徴とする請求項１に記載のコンクリート電柱保護材。
【請求項３】
前記シリコーンゴムキャップが、クレセント形引裂き強さが５ＫＮ／ｍ以上のものであることを特徴とする請求項１又は請求項２に記載のコンクリート電柱保護材。
【請求項４】
前記シリコーンゴムキャップが、引張り強さが３Ｍｐａ以上のものであることを特徴とする請求項１から請求項３のいずれか一項に記載のコンクリート電柱保護材。
【請求項５】
前記シリコーンゴムキャップが、切断時伸びが１５０％以上のものであることを特徴とする請求項１から請求項４のいずれか一項に記載のコンクリート電柱保護材。
【請求項６】
前記シリコーンゴムキャップが、体積抵抗率が１×１０５Ωｃｍ以上のものであることを特徴とする請求項１から請求項５のいずれか一項に記載のコンクリート電柱保護材。
【請求項７】
前記シリコーンゴムキャップが、厚さが０．５〜１０ｍｍのものであることを特徴とする請求項１から請求項６のいずれか一項に記載のコンクリート電柱保護材。
【請求項８】
前記シリコーンゴム組成物が、シリコーンオイルを含むものであることを特徴とする請求項１から請求項７のいずれか一項に記載のコンクリート電柱保護材。
【請求項９】
前記シリコーンゴム組成物が、着色顔料を含むものであることを特徴とする請求項１から請求項８のいずれか一項に記載のコンクリート電柱保護材。
【請求項１０】
（Ａ）コンクリート電柱の頭頂部を保護するために用いられるキャップであって、シリコーンゴム組成物の硬化物からなるものであるシリコーンゴムキャップ、及び
（Ｃ）前記シリコーンゴムキャップの内側に配置されたシリコーンゴム接着剤、
からなるものであることを特徴とするコンクリート電柱保護材。
【請求項１１】
前記シリコーンゴムキャップが、デュロメーターＡ硬度計による硬度が１０〜８０のものであることを特徴とする請求項１０に記載のコンクリート電柱保護材。
【請求項１２】
前記シリコーンゴムキャップが、クレセント形引裂き強さが５ＫＮ／ｍ以上のものであることを特徴とする請求項１０又は請求項１１に記載のコンクリート電柱保護材。
【請求項１３】
前記シリコーンゴムキャップが、引張り強さが３Ｍｐａ以上のものであることを特徴とする請求項１０から請求項１２のいずれか一項に記載のコンクリート電柱保護材。
【請求項１４】
前記シリコーンゴムキャップが、切断時伸びが１５０％以上のものであることを特徴とする請求項１０から請求項１３のいずれか一項に記載のコンクリート電柱保護材。
【請求項１５】
前記シリコーンゴムキャップが、体積抵抗率が１×１０５Ωｃｍ以上のものであることを特徴とする請求項１０から請求項１４のいずれか一項に記載のコンクリート電柱保護材。
【請求項１６】
前記シリコーンゴムキャップが、厚さが０．５〜１０ｍｍのものであることを特徴とする請求項１０から請求項１５のいずれか一項に記載のコンクリート電柱保護材。
【請求項１７】
前記シリコーンゴム組成物が、シリコーンオイルを含むものであることを特徴とする請求項１０から請求項１６のいずれか一項に記載のコンクリート電柱保護材。
【請求項１８】
前記シリコーンゴム組成物が、着色顔料を含むものであることを特徴とする請求項１０から請求項１７のいずれか一項に記載のコンクリート電柱保護材。
【請求項１９】
請求項１から請求項９のいずれか一項に記載のコンクリート電柱保護材の敷設方法であって、
（１）コンクリート電柱の頭頂部にシリコーンゴムキャップを装着する工程、
（２）剥離フィルムの上に未硬化のシリコーンゴムパテを塗布したシリコーンゴム接着テープを前記シリコーンゴムキャップの下端に貼付する工程、
（３）前記剥離フィルムを除去する工程、及び、
（４）前記未硬化のシリコーンゴムパテを硬化させて、テープ状のシリコーンゴム硬化物を形成することにより、前記シリコーンゴムキャップの下端を硬化封止する工程、
を含むことを特徴とするコンクリート電柱保護材の敷設方法。
【請求項２０】
請求項１０から請求項１８のいずれか一項に記載のコンクリート電柱保護材の敷設方法であって、
（１）シリコーンゴムキャップの内側に未硬化のシリコーンゴム接着剤を塗布する工程、
（２）コンクリート電柱の頭頂部に前記未硬化のシリコーンゴム接着剤を塗布した前記シリコーンゴムキャップを装着する工程、及び、
（３）前記未硬化のシリコーンゴム接着剤を硬化させて、シリコーンゴム接着剤の硬化物を形成することにより、前記シリコーンゴムキャップと前記コンクリート電柱の頭頂部とを硬化接着させる工程、
を含むことを特徴とするコンクリート電柱保護材の敷設方法。